СПОСОБ ПЕРЕРАБОТКИ ИСПОЛЬЗОВАННЫХ МЕДИЦИНСКИХ ПЕРЧАТОК ИЗ НАТУРАЛЬНОГО ЛАТЕКСА
METHOD FOR RECYCLING OF USED MEDICAL GLOVES MADE OF NATURAL LATEX

Изобретение относится к переработке промышленных отходов, в частности к переработке медицинских отходов, а именно к получению безвредных продуктов.
Известны различные способы переработки медицинских перчаток, которые включают в себя стерилизацию.
Способ химической стерилизации, включающий обработку предметов парами антисептических веществ, например формальдегидом, окисью этилена, пероксидом водорода (патент РФ №2000810).
Также хорошо известны методы воздействия высоких температур: горячий воздух, пар под давлением (авторское свидетельство СССР №1025431), лучевая стерилизация (патент РФ №2001630).
Недостатком этих методов является то, что в процессе их реализации получаемые продукты подлежат дальнейшей утилизации.
Наиболее близким аналогом заявленного изобретения является способ переработки медицинских отходов, включающий в себя дезинфекцию и последующее использование полученных дезинфицированных отходов (патент РФ 2082436). Полученные дезинфицированные отходы превращаются в регенерированный пластик или топливо. Недостатком этого метода является то, что указанный метод не позволяет получить регенерированный латексный материал. При использовании способа, описанного в патенте РФ 2082436, идет разрушение структуры латекса, что не позволяет его использовать в дальнейшем для производства резиновых изделий.
Задачей данного изобретения была разработка способа переработки использованных медицинских перчаток из натурального латекса, который позволяет получать регенерированный материал для использования в производстве резинотехнических изделий.
Технический результат достигался за счет использования химической дезинфекции (дезинфекция химическими средствами - дезинфекционными препаратами), предстерилизационной очистки, паровой стерилизации, регенерации полученного материала. Регенерация включала в себя пропуск очищенных использованных перчаток через минимальный зазор вальцев в течение двух циклов, добавление масла ПН-6 (пластификатор нефтяной) (ГОСТ 38.1137-82), антистарителя и активатора регенерации.
Проведение дезинфекции использованных латексных перчаток необходимо для уничтожения патогенных и условно-патогенных микроорганизмов - вирусов (в том числе возбудителей парентеральных вирусных гепатитов, ВИЧ-инфекции), бактерий (включая микобактерии туберкулеза), грибов.
Предстерилизационную очистку проводится с целью удаления с изделий белковых, жировых и механических загрязнений, а также остатков лекарственных препаратов.
Стерилизацию изделий проводят с целью умерщвления на изделиях микроорганизмов всех видов, в том числе споровых форм микроорганизмов.
Дезинфекцию проводили способом погружения перчаток в раствор в специальных емкостях из стекла, пластмасс или покрытых эмалью без повреждений. Наиболее удобным выглядело применение специальных контейнеров, в которых изделия размещали на специальных перфорированных решетках. Для дезинфекции могут применяться любые дезинфицирующие средства, разрешенные к применению и предназначенные для дезинфекции изделий из резин и латексов следующих основных химических групп: катионные поверхностно-активные вещества (ПАВ), окислители, хлорсодержащие средства, средства на основе перекиси водорода, спиртов, альдегидов.
После завершения дезинфекции изделий проводили процесс предстерилизации, включающий в себя промывку проточной водой и замачивание в растворе, содержащем (ПАВ:пергидроль:воду в объемном соотношении 1:4:195). Замачивание изделий занимало 60-120 минут в зависимости от использованного ПАВ. Предстерилизационная очистка может быть совмещена с процессом дезинфекции, если использованное дезинфицирующее средство обладает дополнительно моющим эффектом. После проведения предстерилизационной очистки перчатки промывали водой и проводили процесс стерилизации. Стерилизацию проводили паровым методом в автоклаве при условии 1,1 атм в течение 45 минут.
После проведения процесса очистки, обеззараженные перчатки подвергали регенерации с получением латексного регенерата (заменителя натурального каучука), который может быть использован для получения резиновых смесей.
Регенерация включала в себя механическое воздействие на обеззараженные перчатки. Переработку перчаток на основе натурального латекса осуществляли на вальцах. Обеззараженные использованные латексные перчатки подавали на холодную поверхность вальцев 1500 600/600 при минимальном зазоре на валках. Их пропускали через минимальный зазор в течение двух циклов, после чего вводили масло ПН-6 (ГОСТ 38.1137-82) в количестве 10-35% от массы используемых перчаток и процесс продолжали в течение 15 минут. По его окончании добавляли антистаритель (продукт НГ 2246 ТУ 38.101617-80) в количестве 0,5-1% от массы использованных перчаток и вели процесс еще 5 минут. Для улучшения физико-механических свойств полученный материал подвергали дополнительной механодеструкции на вальцах в присутствии активаторов регенерации (альтакс, тиурам, каптакс, стеарин, канифоль сосновая) в количестве 3-20% от массы использованных перчаток при температуре 50-70°С в течение 5 минут.
Полученный латексный регенерат далее может быть использован как добавка в резиновые смеси (до 20 м. частей) для снижения усадки резиновых смесей в процессе шприцевания, каландрования и других процессов формования без значительного снижения физико-механических свойств вулканизатов.
Пример
Использованные перчатки погружали в 1% раствор дезинфицирующего средства «Велтоцид». Дезинфекцию проводили в течение 60 минут. После чего проводили отмывку дезинфицирующего средства в течение 3 мин проточной водой. Затем проводили предстерилизационную очистку, для чего использовали раствор ПАВ:пергидроль:воду в объемном соотношении 1:4:195. В качестве ПАВ использовали моющее средство Прогресс. Процесс предстерилизационной очистки продолжался в течение 90 минут. После этого перчатки промывали проточной водой в течение 3 минут.
Очищенные перчатки загружали в автоклав и проводили процесс стерилизации паром в течение 45 минут при условии 1,1 атм.
Прошедшие процесс очищения перчатки подавали на холодную поверхность вальцев 1500 600/600 при минимальном зазоре на валках. Их пропускали через минимальный зазор в течение двух циклов, после чего вводили масло ПН-6 (ГОСТ 38.1137-82) в количестве 25% от массы очищенных перчаток и продолжали процесс в течение 15 минут, после чего добавляли антистаритель продукт НГ 2246 (ТУ 38.101617-80) в количестве 0,7% от массы перчаток и продолжали вальцевание еще 5 минут. По его окончании добавляли активатор регенерации - стеарин - в количестве 12,57% от массы перчаток и при температуре 60°С процесс вальцевания продолжали еще 5 минут.
Таким образом, в результате реализации изобретения был получен новый материал, который может быть использован в производстве РТИ изделий, и была решена проблема экологически приемлемой утилизации использованных медицинских перчаток из натурального латекса.